СПОСОБ ИММОБИЛИЗАЦИИ ИЗОТОПОВ ТРАНСУРАНОВЫХ ЭЛЕМЕНТОВ РАДИОАКТИВНЫХ ОТХОДОВ (ВАРИАНТЫ)

2
1. Способ иммобилизации изотопов трансурановых элементов радиоактивных отходов в алюмосиликатной стеклокерамике, включающий осаждение трансурановых элементов на полученном гальванохимическим способом гидроксиде железа (III), приготовление матрицы из смеси осушенных осажденных радиоактивных элементов и бентонитовой (монтмориллонитовой) глины, формирование ударным прессованием гранул, состоящих из оболочки и сердечника, при этом оболочка выполнена из спрессованной гомогенной смеси бентонитовой глины и 10-30 мас.% SiO, а сердечник - из спрессованной смеси радиоактивных элементов и бентонитовой (монтмориллонитовой) глины, последующие сушку сформированных гранул, спекание и охлаждение, отличающийся тем, что в смесь, содержащую осажденные трансурановые элементы и бентонитовую глину, вводят поглотитель нейтронов - оксид кадмия при обеспечении соотношения компонентов в пересчете на оксиды, мас.%:
трансурановые элементы
15-17
SiO<sub>2</sub>
65-73
Al<sub>2</sub>O<sub>3</sub>
8-12
сумма оксидов(Na<sub>2</sub>O, К<sub>2</sub>О, MgO, CaO, FeO и др.)
6-10
поглотитель нейтронов CdO
0,5
при формировании гранул обеспечивают соотношение оболочки и матрицы от 1/20 до 1/10 мас.% соответственно, спекание проводят нагревом от комнатной или температуры 180°С со скоростью повышения температуры от 1 до 25°С в минуту до температуры конечной выдержки от 1000 до 1200°С в течение от 2 до 8 ч для получения риолитоподобных стеклокерамических блоков.
2
2. Способ иммобилизации изотопов трансурановых элементов радиоактивных отходов в алюмосиликатной стеклокерамике, включающий осаждение трансурановых элементов, приготовление матрицы на основе смеси осушенных осажденных трансурановых элементов и бентонитовой (монтмориллонитовой) глины, формирование ударным прессованием гранул, состоящих из сердечника и оболочки, при этом оболочка выполнена из гомогенной смеси бентонитовой глины и 10-30 мас.% SiO, а сердечник - из материала матрицы, последующие сушку сформированных гранул, спекание и охлаждение для получения стеклокерамических блоков, отличающийся тем, что для осаждения радиоактивных элементов используют торф, в матрицу, содержащую осажденные радиоактивные элементы и бентонитовую глину, вводят поглотитель нейтронов - оксид кадмия при обеспечении соотношения компонентов в пересчете на оксиды, мас.%:
трансурановые элементы
15-17
SiO<sub>2</sub>
65-73
Al<sub>2</sub>O<sub>3</sub>
8-12
сумма оксидов (Na<sub>2</sub>O, K<sub>2</sub>O, MgO, CaO, FeO и др.)
6-10
поглотитель нейтронов CdO
0,5
при формировании гранул обеспечивают соотношение оболочки и матрицы от 1/20 до 1/10 мас.% соответственно, спекание проводят нагревом от комнатной или температуры 180°С со скоростью повышения температуры от 1 до 25°С в минуту до температуры конечной выдержки от 1100 до 1200°С в течение от 2 до 8 ч для получения риолитоподобных стеклокерамических блоков.